(57)【特許請求の範囲】
【請求項１】
湿式抄紙法にて抄紙した原布シートに、撥水剤及び水分散有機重合物を塗布して成る不織布に於いて、該不織布が少なくとも木材パルプ／（合成繊維と再生繊維の総量）比が６０／４０〜２８／７２の割合で含み、密度が０．３３〜０．５２ｇ／ｃｍ3であり、撥水剤が、パラフィンとアクリル酸エステル共重合体であることを特徴とするオフセット印刷用不織布。
【請求項２】
撥水剤を塗布し乾燥した後、水分散有機重合物を塗布した請求項１記載のオフセット印刷用不織布。
【請求項３】
水分散有機重合物を塗布した後の乾燥において、非接触式乾燥で含水率を１０〜４０％とし、粘着性を低減させた後、印刷性に適した平滑性を得る為に、印刷面に対してシリンダードライヤーによる接着式乾燥を行った請求項１または２記載のオフセット印刷用不織布。
【発明の詳細な説明】
【０００１】
【発明の属する技術分野】
本発明は、オフセット印刷におけるインキ着肉性を向上させた印刷用不織布に関するものである。
【０００２】
【従来の技術】
従来より、壁掛け用カレンダー・ポスター等においてオフセット印刷により印刷された布風の風合いを持った不織布が普及している。近年印刷物の視覚化が進み印刷用不織布に対する要求が高まってきているが、この布風の風合いを持った不織布は、一般的に低密度でポーラスな構造の為、紙と比較した場合、オフセット印刷におけるインキ着肉性が悪く印刷上がりが良いものではない。また剛直度が低い為、枚葉オフセット印刷機での印刷の際、紙詰まりが発生し連続給紙が不可能となる場合がある。またオフセット印刷においては、印刷方式上湿し水を使う事とインクタックが大きい事から印刷媒体に対する特性として耐刷性が要求されている。
【０００３】
耐刷性については、特公昭５２−１８８３８号公報の様に、湿式抄紙にて抄造したシートに、前処理としてシートに強い撥水性を与え、接着剤を塗布しシートの撥水効果によってシート表面での接着剤の固着を強化し、摩耗性・毛羽立ち等不織布の面強度に関し向上を図るといった手段はあるが、オフセット印刷上がりとしての効果は充分ではない。
【０００４】
インキ着肉性を向上させる手段としては、原布シート中の木材パルプの配合比率を上げる方法があるが、これによりカレンダー用途として独特の布風の風合いが損なわれてしまう。
【０００５】
また原布シートに撥水剤と水分散有機重合物を塗布加工する際、いずれの撥水剤でもインキ着肉性の向上がある訳ではない。
【０００６】
【発明が解決しようとする課題】
本発明は、カレンダー用途として布風の風合いを損なわず、インキ着肉性を向上させたオフセット印刷用不織布を提供することを課題とする。
【０００７】
【課題を解決するための手段】
即ち、本発明は、湿式抄紙法にて抄紙した原布シートに、撥水剤及び水分散有機重合物を塗布して成る不織布に於いて、該不織布が木材パルプ／（合成繊維と再生繊維の総量）比が６０／４０〜２８／７２の割合で含み、密度が０．３３〜０．５２ｇ／ｃｍ3であることを特徴とするオフセット印刷用不織布であり、撥水剤が、パラフィンとアクリル酸エステル共重合体であるオフセット印刷用不織布であり（請求項１）、撥水剤を塗布し乾燥した後、水分散有機重合物を塗布した請求項１記載のオフセット印刷用用不織布であり（請求項２）、水分散有機重合物を塗布した後の乾燥において、非接触式乾燥で含水率を１０〜４０％とし、粘着性を低減させた後、印刷性に適した平滑性を得る為に、印刷面に対してシリンダードライヤーによる接着式乾燥を行った請求項１または２記載のオフセット印刷用不織布である（請求項３）。その用途として、好ましくは、カレンダー用不織布であるオフセット印刷用不織布である。
【０００８】
【発明の実施の形態】
以下に詳細に説明する。
本発明では、カレンダー用途として独特の布風の風合いを損わず、インキ着肉性の良いオフセット印刷用不織布を提供するにはどうあるべきかについて取り組んだ。その結果、不織布を形成する繊維として、木材パルプ／（合成繊維と再生繊維の総量）が質量比で６０／４０〜２８／７２の割合であり、密度が０．３３〜０．５２ｇ／ｃｍ3の範囲でなければならない。この比において、木材パルプが２８より低く、且つ、密度が０．３３ｇ／ｃｍ3より低いと、木材パルプによる目詰め効果が低く、不織布がポーラスな構造となり通気度が高くなる為、インクがシート表面に止まりにくくなり内部に浸透し高い印刷濃度が得られない。また木材パルプが６０より高く、且つ密度が０．５２ｇ／ｃｍ3より高いと木材パルプによる目詰め効果が高過ぎる為、不織布が高密度となりインキ着肉性については高い印刷濃度が得られるがカレンダー用途として不織布独特の布風の風合いが損なわれてしまう。
【０００９】
本発明における原布シートの製造方法としては、均一な地合いが得られる湿式抄紙が望ましい。湿式抄造は合成繊維と再生繊維を単独または組み合わせて木材パルプと混合して水に分散させスラリーを調節する。スラリーは長網或いは丸網式抄紙機を用いて抄造される。印刷面となる原布シートの表面構造を緻密にしインキ着肉性を向上させる為、乾燥はヤンキードライヤーで行う事が望ましい。
【００１０】
本発明で用いられる木材パルプは、ＮＢＫＰ、ＬＢＫＰ、ＮＢＳＰ、ＬＢＳＰその他いずれの種類のパルプでも限定はされないが、目詰め・強度の点からＮＢＫＰが望ましい。また濾水度は、２００〜６００ｍｌが好ましい。つまり濾水度が、２００ｍｌ未満であると湿式抄紙ではウェッブ形成の段階で目が詰まっている為、濾水性が悪く均一な地合いが得られ難く、抄造性の点から好ましくない。また濾水度が６００ｍｌを超えると抄造性は良いが、原布シートの平滑性が悪くなり、印刷の際にインク着肉性が悪化する。
【００１１】
本発明で用いられる合成繊維は、ポリエチレンテレフタレート、ポリブチレンテレフタレート、ポリプロピレン、ポリエチレン、ポリスチレン又はこれらポリマーの変性ポリマー及びコポリマー、アクリル繊維、ポリアクリロニトリル繊維、ポリビニルアルコール繊維、ナイロン繊維、ウレタン繊維等の有機合成繊維であり、特に限定されないが、風合いや寸法安定性の点からポリエチレンテレフタレート繊維が好ましい。
【００１２】
本発明で用いられる再生繊維は、レーヨン等の再生セルロース繊維やコラーゲン、アルギン酸、キチン質等を溶液にしたものを紡糸した繊維が挙げられるが、風合いの点からレーヨンが好ましい。
【００１３】
合成繊維と再生繊維の配合比率は、木材パルプとの上記比率の範囲内で、各繊維の持つ風合い及び原布シートの面強度、印刷性等を考慮して調節することができる。合成繊維／再生繊維の配合比率は質量比で、８０／２０〜５０／５０とする事が望ましい。比率が大きくなると合成繊維により着肉性が低下し、不織布自体は柔らかい風合いを増す。比率を小さくすると着肉性は上がるが風合いが抑えられる傾向にある。
【００１４】
これらの合成繊維と再生繊維は、木材パルプと混合して使用する。合成繊維と再生繊維は繊度が０．５〜６．０デニールが好ましい。繊度が０．５デニールより細いと抄紙性が悪く地合い不良の原因となり、コストアップにもなる、また６．０デニールより太いと平滑性が悪くなる。繊維長は３〜１０ｍｍが好ましい。繊維長が３ｍｍ以下となると湿式抄紙でワイヤーから繊維が抜け易く歩留り低下となり、１０ｍｍ以上となるとスクリーンでの詰まり等が発生する。
【００１５】
また本発明に用いられるその他の繊維としては、木綿パルプ、ワラパルプ、竹パルプ、エスパルトパルプ、バガスパルプ、麻パルプの他、ガラス繊維や炭素繊維等の無機繊維を用いてもよい。
【００１６】
抄造の際に配合する薬品としては、湿紙状態での断紙対策として湿潤強度剤やヤンキードライヤーからの剥離を安定させる為、内添サイズ剤を使用してもよい。
【００１７】
本発明のオフセット印刷用不織布は、オフセット印刷を行う場合、印刷機械上においてインキ中の繊維の混入、ゴムブランケットへの繊維の付着等、不織布表面繊維の離脱による作業性の低下及び印刷上がり等品質に与える損害を防止する必要がある。また印刷方式上から特にオフセット印刷は湿し水を使う事、インキタックが大きい事から、印刷媒体に対する品質特性として面強度が必要である。
【００１８】
その為原布シートに強度な撥水性を与ておき、その後水分散有機重合物を接着剤として塗布加工することにより、シートの撥水効果で水分散有機重合物はシートへの急激な浸透が抑制され、水分散有機重合物がシート表面に多く分布すること、塗布後速やかに乾燥することによってシート表面の繊維接着を強固にすることができる。
【００１９】
本発明で用いられる撥水剤は、取扱い上水分散体又は水溶性が望ましく、メチロール化合物、ケイ素化合物などエーテル型によってＣｅｌｌ−Ｏ−Ｒからなる構造あるいはフッ素化合物、硬化性メラミン樹脂、シリコン樹脂等にて撥水効果を付与させるものがあるが、撥水効果とインキ着肉性を向上させる為には、パラフィンとアクリル酸エステル共重合体を使用する事が最も好ましい。
これらの撥水剤の塗布方法については、特に制限はないが、湿式抄紙で形成された原布シートの面質を壊さないよう塗布の際に原布シートに機械的力が加わらないようなスプレー法か浸漬法による処理を行うことが好ましく、巾方向及び流れ方向の塗工量のバラツキを抑える為には、サイズプレスやタブサイズプレス等の含浸による浸漬法が望ましい。その後、乾燥、キュアリングによって十分な効果を与える。撥水剤付着量は特に限定されないが、ＪＩＳ−Ｐ−８１２２（紙のステキヒトサイズ試験方法）にて１秒以下の撥水効果が得られる量が望ましく、不織布全質量の１〜３％が好ましい。
【００２０】
本発明で用いられる水分散有機重合物は、アクリル酸エステル、エチレン酢ビポリマー、メチルメタアクリレートラテックス、スチレンブタジエンラテックス、アクリルニトリルブタジエンラテックスがあるが、インキ着肉性、風合い等より、メチルメタアクリレートラテックスを使用する事が望ましい。これらの水分散有機重合物は、撥水処理加工後の原布シートに機械的力が比較的加わらず原布シート面をいためない浸漬法によるサイズプレスやタブサイズプレス等で含浸処理されることが好ましい。
付着量は、不織布全質量の３０〜５０％において良好な結果が得られる。乾燥方式は印刷面を接触乾燥させる事により、印刷性に適した高い平滑性が得られる為、シリンダードライヤーによる接触式の乾燥が望ましい。しかし含浸処理直後にシリンダードライヤーにて乾燥すると、水分散有機重合物の粘着性によりドライヤー汚れが発生し、長時間運転すると水分散有機重合物の粕が不織布に付着する可能性がある。従って、赤外線乾燥やエアードライヤー等の非接触式にて水分散有機重合物を乾燥し、シートの含水率を１０〜４０質量％とし、粘着性を低減させた後、シリンダードライヤーによる接着式の乾燥で平滑性をだすことが望ましい。１０％未満にするとその後のシリンダードライヤーでの乾燥による平滑化に硬化はなく、４０％を超えると未だ粘着性がある。
【００２１】
本発明で用いられるガーレ剛直度は、ＪＩＳ−Ｌ−１０８５（不織布しん地試験方法）の剛直度を言う。そして本発明のオフセット印刷用不織布のガーレ剛直度は、ＭＤ（マシン軸）で４００ｍｇ未満であると、印刷時におけるシート搬送が悪化する為、４００ｍｇ以上にする事が望ましい。
【００２２】
本発明のガーレ剛直度を実現する手段は、湿式抄紙法にて抄紙した原布シートに、撥水剤及び水分散有機重合物を塗布して成る不織布に於いて、該不織布が少なくとも木材パルプ／（合成繊維と再生繊維の総量）比が６０／４０〜２８／７２の割合で含み、密度が０．３３〜０．５２ｇ／ｃｍ3である本発明の不織布全質量を８０ｇ／ｍ2以上にすればよい。
【００２３】
【実施例】
本発明を実施例により更に詳細に説明する。以下、実施例に記載される部及び比率は質量を基準とする。
実施例１
〔原布の抄造〕
パルパーに叩解後のＮＢＫＰカムループス（濾水度４７０ｍｌ）４５部と（ポリエチレンテレフタレート繊維（繊維径２デニール、繊維長５ｍｍ）３５部＋レーヨン繊維（繊維径２デニール、繊維長５ｍｍ）２０部）を４５／（３５＋２０）の配合比で混合分散し、円網抄紙機とヤンキードライヤーにて坪量６７ｇ／ｍ2の原布を抄造した。
〔加工〕
上記原布にパラフィンとアクリル酸エステル共重合体からなる撥水剤を含浸加工方式にて固形分で２ｇ／ｍ2となるように塗工した後、熱風乾燥式ドライヤーにて乾燥した。更に、水分散有機重合物としてメチルメタアクリレートラテックス９５部及びメラミン樹脂硬化剤５部を固形分で３１ｇ／ｍ2となるようサイズプレスにて含浸加工を行い、赤外線乾燥で含水率を１５％とした後、シリンダードライヤーにて乾燥し、カレンダー処理後で坪量１００ｇ／ｍ2、密度０．４２ｇ／ｃｍ3、ガーレ硬直度５００ｍｇのオフセット印刷用不織布を得た。
【００２４】
参考例１
加工時における撥水剤として、硬化性メラミン樹脂を含浸加工方式にて２ｇ／ｍ2塗工した後、熱風乾燥式ドライヤーにて乾燥した。その他については、実施例１と同様にしてオフセット印刷用不織布を得た。
【００２５】
実施例２
原布の抄造は実施例１と同様とし、加工時における撥水剤としてパラフィンとアクリル酸エステル共重合体／硬化性メラミン樹脂＝１／１の混合液を含浸加工方式にて固形分で２ｇ／ｍ2となるように塗工した後、熱風乾燥式ドライヤーにて乾燥した。その他については、実施例１と同様にしてオフセット印刷用不織布を得た。
【００２６】
実施例３
原布の抄造において、ＮＢＫＰカムループスと（ポリエチレンテレフタレート繊維＋レーヨン繊維）を５５／（３０＋１５）の配合比で混合分散し、その他については実施例１と同様にして坪量１００ｇ／ｍ2、密度０．４２ｇ／ｃｍ3、ガーレ硬直度５２０ｍｇのオフセット印刷用不織布を得た。
【００２７】
実施例４
原布の抄造において、ＮＢＫＰカムループスと（ポリエチレンテレフタレート繊維＋レーヨン繊維）を３０／（４５＋２５）の配合比で混合分散し、その他については実施例１と同様にして坪量１００ｇ／ｍ2、密度０．４２ｇ／ｃｍ3、ガーレ硬直度４５０ｍｇのオフセット印刷用不織布を得た。
【００２８】
実施例５
原布の抄造及び加工については実施例１と同様とし、加工時におけるカレンダー処理のみ変更し、坪量１００ｇ／ｍ2、密度０．３５ｇ／ｃｍ3、ガーレ硬直度５３０ｍｇのオフセット印刷用不織布を得た。
【００２９】
実施例６
原布の抄造は、実施例１と同様とし、実施例１の撥水剤と水分散有機重合物を混合し、サイズプレスによる含浸加工を行いシリンダードライヤーにて乾燥しカレンダー処理後で坪量１００ｇ／ｍ2、密度０．４２ｇ／ｃｍ3、ガーレ硬直度５００ｍｇのオフセット印刷用不織布を得た。
【００３０】
実施例７
原布の抄造及び加工については実施例１と同様とし、加工時における水分散有機重合物の含浸加工後の乾燥のみ赤外線乾燥は実施せず、シリンダードライヤーにて乾燥した。
【００３１】
比較例１
原布の抄造は実施例１と同様とし、加工時において撥水加工をせずメチルメタアクリレートラテックス９５部及びメラミン樹脂硬化剤５部を固形分で３３ｇ／ｍ2となるようサイズプレスにて含浸加工を行い、シリンダードライヤーにて乾燥しカレンダー処理後で坪量１００ｇ／ｍ2、密度０．４２ｇ／ｃｍ3、ガーレ硬直度５００ｍｇのオフセット印刷用不織布を得た。
【００３２】
比較例２
原布の抄造は実施例１と同様とし、加工時において撥水剤としてパラフィンとアクリル酸エステル共重合体を固形分で２ｇ／ｍ2となるよう塗工した後、熱風乾燥式ドライヤーにて乾燥し、カレンダー処理後で坪量６９ｇ／ｍ2、密度０．４２ｇ／ｃｍ3、ガーレ硬直度４００ｍｇのオフセット印刷用不織布を得た。
【００３３】
比較例３
原布の抄造において、ＮＢＫＰカムループスと（ポリエチレンテレフタレート繊維＋レーヨン繊維）を７５／（１５＋１０）の配合比で混合分散し、その他については実施例１と同様にして坪量１００ｇ／ｍ2、密度０．４２ｇ／ｃｍ3、ガーレ硬直度６００ｍｇのオフセット印刷用不織布を得た。
【００３４】
比較例４
原布の抄造において、ＮＢＫＰカムループスと（ポリエチレンテレフタレート繊維＋レーヨン繊維）を２０／（５０＋３０）の配合比で混合分散し、その他については実施例１と同様にして坪量１００ｇ／ｍ2、密度０．４２ｇ／ｃｍ3、ガーレ硬直度３５０ｍｇのオフセット印刷用不織布を得た。
【００３５】
比較例５
原布の抄造及び加工については実施例１と同様とし、加工時におけるカレンダー処理のみ変更し、坪量１００ｇ／ｍ2、密度０．６０ｇ／ｃｍ3、ガーレ硬直度３５０ｍｇのオフセット印刷用不織布を得た。
【００３６】
比較例６
原布の抄造及び加工については実施例１と同様とし、加工時におけるカレンダー処理のみ変更し、坪量１００ｇ／ｍ2、密度０．２５ｇ／ｃｍ3、ガーレ硬直度６００ｍｇのオフセット印刷用不織布を得た。
【００３７】
比較例７
原布として乾式スパンボンド不織布６７ｇ／ｍ2を使用し、加工については、実施例１と同様とし、坪量１００ｇ／ｍ2、密度０．２５ｇ／ｃｍ3、ガーレ硬直度３００ｍｇのオフセット印刷用不織布を得た。
【００３８】
〈評価方法〉
１）インク着肉性
実施例及び比較例で作成したオフセット印刷用不織布に、ＲＩ印刷機（株式会社明製作所製）で藍（大日本インキ製：ＴＲＡＮＳ−Ｇ）と、紅（大日本インキ製：ＧＥＯＳ−Ｇ）の２色について３ｇ／ｍ2の印刷を行う。マクベスＲＤ９１８で印刷部の濃度を測定した。値は大きい方が印字濃度が高くインク着肉性が良好であることを示す。
【００３９】
２）シート搬送性
実施例及び比較例で作成したオフセット印刷用不織布を菊全判に裁断した後、枚葉オフセット印刷機（ローランドレコードＲＶＫ）で３０００枚／時での給紙を連続給紙が可能な枚数を確認した。
【００４０】
３）風合い
実施例及び比較例で作成したオフセット印刷用不織布のカレンダー用途として布風の風合いがあるかを評価する。
◎───柔軟性があり、布風の風合いが高い。
○───若干腰があるが、布風の風合いがある。
×───腰が硬く、布風の風合いがない。
【００４１】
【表１】
0003790408.tif 000002
【００４２】
実施例１〜７で得られた不織布については、高濃度でインク着肉性が良好であり、剛直度も高い為、シート搬送性についても問題のない布風の風合いを持つオフセット印刷用不織布を得る事が出来た。特に実施例１については、インキ着肉性が良好で、印字濃度が高くオフセット印刷時における作業性についても全く問題がなく、布風の風合いが非常に高いオフセット印刷用不織布を得る事が出来た。また加工機のシリンダードライヤー汚れの発生がなく、ドライヤー掃除の為の停機がなくなった。実施例７では実施例１と比べるとトセラテヤーの汚れが早かった。
【００４３】
一方、比較例１及び２については、撥水剤及び水分散有機重合物いずれかの加工がない為、インク着肉性が悪化し、十分な濃度が得られなかった。比較例３については、木材パルプ配合比が多い為、腰が硬く布風の風合いがなかった。比較例４については、木材パルプ配合比が少ない為、目詰め効果が低く十分な濃度が得られなかった。また剛直度も低い為、シート搬送性にも問題があった。比較例５については、高密度の為、剛直度が低くシート搬送性にも問題があった。比較例６については、低密度の為、目詰め効果が低く十分な濃度が得られなかった。比較例７については、低密度の為、目詰め効果が低く十分な濃度が得らず、また剛直度が低くシート搬送性にも問題があった。
【００４４】
【発明の効果】
本発明のオフセット印刷用不織布は、木材パルプ及び合成繊維・再生繊維からなる原布に、撥水剤と水分散有機重合物を加工する事で、布風の風合いを損なう事なくインク着肉性とシート搬送性に優れたカレンダー用不織布を得る事ができる。